(57)【要約】【課題】シャフトのつぶし強度を維持しながら、さらなるシャフトの軽量化を図る。【解決手段】繊維強化樹脂層の強化繊維をシャフトの軸方向に対して９０度±１０度以内の角度で配向させたフープ層を備えたゴルフクラブシャフトにおいて、フープ層を除いたシャフトの外径と、その点でのフープ層を除いたシャフトの肉厚との関係が、（外径／肉厚）≧１４．０となる範囲内にのみ、フープ層を存在させる。強化繊維は炭素繊維とし、シャフトの単位長さ当たりの重量が０．２１ｇ／ｃｍ〜０．４８ｇ／ｃｍであることが好ましい。【選択図】　図２
2004057673.tif 000002
【特許請求の範囲】
【請求項１】
繊維強化樹脂層の強化繊維をシャフトの軸方向に対して９０度±１０度以内の角度で配向させたフープ層を備えたゴルフクラブシャフトであって、
上記フープ層は、該フープ層を除いたシャフトの外径と、その点での該フープ層を除いたシャフトの肉厚との関係が、（外径／肉厚）≧１４．０となる範囲内にのみ存在させていることを特徴とするゴルフクラブシャフト。
【請求項２】
上記強化繊維は炭素繊維とし、上記シャフトの単位長さ当たりの重量が０．２１ｇ／ｃｍ〜０．４８ｇ／ｃｍである請求項１に記載のゴルフクラブシャフト。
【請求項３】
上記（外径／肉厚）≧１４．０となる範囲において、該フープ層を除いたシャフト外径が１０ｍｍ以上であり、該フープ層を除いたシャフト肉厚が０．３ｍｍ以上１．０ｍｍ以下である請求項１または請求項２に記載のゴルフクラブシャフト。
【請求項４】
上記（外径／肉厚）≧１４となる部分は、グリップ端からシャフト全長の７０％の位置までの範囲内に存在している請求項１乃至請求項３のいずれか１項に記載のゴルフクラブシャフト。
【請求項５】
上記フープ層は、繊維強化樹脂層の最外層よりも１層以上内層側で、繊維強化樹脂層の強化繊維をシャフトの軸方向に対して０度±１０度以内の角度で配向させたストレート層の層間に積層している請求項１乃至請求項４のいずれか１項に記載のゴルフクラブシャフト。
【発明の詳細な説明】
【０００１】
【発明の属する技術分野】
本発明は、ゴルフクラブシャフトに関し、詳しくは、炭素繊維強化樹脂製等の軽量シャフトにおいて、さらなる軽量化を図ると共に、シャフトのつぶし強度を改良するものである。
【０００２】
【従来の技術】
近年、ヘッドの大型化、シャフトの長尺化等に伴い、シャフトの軽量化が進んでいる。このような軽量化シャフトは、大幅な軽量化が可能である上に、設計の自由度が大きいことから炭素繊維強化樹脂製等とされるのが一般的である。
【０００３】
この種のシャフトにおいて、５５ｇ以下の軽量シャフトとした場合、これより高重量のシャフトに比べ肉厚が薄くなる関係で、シャフトの圧壊強度（つぶし強度）が不足し、それが強度低下の要因の一つとなってシャフト折れが発生しやすくなる。
【０００４】
従って、従来はこのつぶし強度を保つため、バイアス層（強化繊維をシャフトの軸方向に対して±２５度〜６５度の範囲に配向させた繊維強化樹脂）もしくはストレート層（強化繊維をシャフトの軸方向に対して０度〜±１０度の範囲に配向させた繊維強化樹脂）と共に、先端から後端まで１層、あるいは２層のフープ層（９０度±１０度）が設けられている。その他、繊維強化樹脂製の軽量シャフトのつぶし強度等を向上させるために種々の提案がなされている。
【０００５】
例えば、本出願人は、特開平１１−１９２５７号において、フープ層をシャフトの少なくとも一部に３層または４層存在させると共に、重量を４７ｇ〜３０ｇに設定している炭素繊維強化樹脂層を積層したゴルフクラブシャフトを提案している。
【０００６】
【発明が解決しようとする課題】
しかしながら、特開平１１−１９２５７号のゴルフクラブシャフトは、充分なつぶし強度が得られているものの、シャフトのつぶし強度が比較的高いシャフトの先端側においても、フープ層を３層又は４層としているため、シャフトの先端側がやや重くなりやすく、操作性やバランスの点で改良の余地があり、シャフトの先端側の重量を含め、シャフト全体としてのさらなる軽量化が望まれている。
【０００７】
本発明は上記した問題に鑑みてなされたものであり、シャフトのつぶし強度を維持しながら、さらなるシャフトの軽量化を図ることを課題としている。
【０００８】
【課題を解決するための手段】
上記課題を解決するため、本発明は、繊維強化樹脂層の強化繊維をシャフトの軸方向に対して９０度±１０度以内の角度で配向させたフープ層を備えたゴルフクラブシャフトであって、
上記フープ層は、該フープ層を除いたシャフトの外径と、その点での該フープ層を除いたシャフトの肉厚との関係が、（外径／肉厚）≧１４．０となる範囲内にのみ存在させていることを特徴とするゴルフクラブシャフトを提供している。
【０００９】
本発明者は、鋭意研究の結果、フープ層を除いたシャフトの外径とシャフトの肉厚との関係が上記のように規定された範囲内にのみフープ層を存在させることにより、シャフトのつぶし強度を効率良く維持することができると共に、シャフトのさらなる軽量化を実現できることを見出した。
【００１０】
即ち、比較的つぶし強度が高い箇所には、余分なフープ層を存在させることがないため、シャフトに必要なつぶし強度を効率良く維持すると共に、従来のシャフトに比べ、より軽量化を図ることができる。さらに、シャフトを軽量化できた分だけ、シャフトの他の部分への補強をすることもでき、軽量性を維持しながら種々の補強等により他の性能を高めることもできる。
【００１１】
フープ層を除いたシャフトの外径と、その点でのフープ層を除いたシャフトの肉厚との関係が、（外径／肉厚）≧１４．０となる範囲内にのみフープ層を存在させているのは、（外径／肉厚）が１４．０より小さい部分にフープ層を存在させても、つぶし強度等のシャフト強度を効率的に向上させることができず、軽量化を実現しにくいためである。また、１本のシャフトにおいて、（外径／肉厚）≧１４．０となる範囲内にのみフープ層を存在させると、シャフト全体としてのつぶし強度のバランスを非常に良好なものとすることができ、その結果、シャフトのスイングバランスも向上することができる。
なお、上記（外径／肉厚）≧１４．０となる範囲内の全てにフープ層を存在させても良いし、上記（外径／肉厚）≧１４．０となる範囲内の少なくとも一部にフープ層が存在していれば良い。
【００１２】
また、上記（外径／肉厚）が２０．０以上となる範囲、さらには上記（外径／肉厚）が３０．０以上となる範囲内は、フープ層の配置による本発明の効果が特に大きくなる。
なお、上記（外径／肉厚）の値は大きいほど、本発明の効果が大きくなるが上限としては４０．０以下であり、これより大きな値の部分にフープ層を存在させても充分な強度を得るのは困難であり、よって、上記（外径／肉厚）が４０を越えるような部分は存在しないシャフトが好ましい。なお、軽量化にほとんど影響しない１ｇ以下のフープ層を、外径／肉厚≧１４．０となる部分以外に存在させることもできる。
【００１３】
強化繊維としては、一般に高性能強化繊維として用いられる繊維が使用でき、軽量で高強度であることから炭素繊維が好ましい。また、連続繊維が好ましく、繊維の配置形態等は適宜設定可能であるが、単一方向、シート状としたプリプレグの形態が好ましい。
【００１４】
シャフトの単位長さ当たりの重量が０．２１ｇ／ｃｍ〜０．４８ｇ／ｃｍであるのが好ましい。
上記範囲としているのは、上記範囲より小さいとつぶし強度が低くなりやすいためである。一方、上記範囲より大きいとつぶし強度に対する効果が小さくなりやすいためである。なお、より好ましくは０．２５ｇ／ｃｍ〜０．４３ｇ／ｃｍ、さらに好ましくは０．３０ｇ／ｃｍ〜０．４３ｇ／ｃｍである。
【００１５】
上記（外径／肉厚）≧１４．０となる範囲において、該フープ層を除いたシャフト外径が１０ｍｍ以上であり、該フープ層を除いたシャフト肉厚が０．３ｍｍ以上１．０ｍｍ以下であることが好ましい。
【００１６】
即ち、シャフト外径は４ｍｍ〜２０ｍｍが良いが、本発明のフープ層を存在させている（外径／肉厚）≧１４．０である部分の、フープ層を除いたシャフト外径は１０ｍｍ以上が好ましい。さらに１２ｍｍ以上が好ましい。これは、通常、１０ｍｍより径が小さな先端（ヘッド側）は肉厚が厚く、つぶし強度に影響が出にくいためである。また、１０ｍｍ以上の径の大きな後端（グリップ側）になればなるほど肉厚も薄くなるのでこの部分ではフープ層が必要となる。なお、フープ層を除いたシャフト外径の上限値としては２０ｍｍである。
【００１７】
また、シャフト肉厚は０．３ｍｍ〜５．０ｍｍが良いが、本発明のフープ層を存在させている（外径／肉厚）≧１４．０である部分の、フープ層を除いたシャフト肉厚は０．３ｍｍ〜１．０ｍｍが好ましく、さらに０．３ｍｍ〜０．８ｍｍが好ましい。
上記範囲としているのは、上記範囲より小さいとシャフトの曲げ強度が低下しやすいためである。一方、上記範囲より大きいとフープ層を存在させることによるつぶし強度向上の効果を得にくいためである。
【００１８】
上記（外径／肉厚）≧１４となる部分は、グリップ端からシャフト全長の７０％の位置までの範囲内に存在していることが好ましい。さらにはグリップ端からシャフト全長の５０％の位置までの範囲内が良い。これは、グリップ側の方が肉厚が薄く、本発明の効果を得やすいためである。また、（外径／肉厚）の値は、シャフトのヘッド側からグリップ側に従って徐々に大きくなっている方が好ましい。
また、本発明のシャフトは、ウッド、アイアン共に適用されるが、特に、ウッドシャフトでは、肉厚が薄く、全長も長いので、効果的である。
【００１９】
上記フープ層は、繊維強化樹脂層の最外層よりも１層以上内層側に積層していることが好ましい。これは、フープ層を最外層に配置するとシャフト表面の研摩時にフープ層が削られることがあり、フープ層の効果が小さくなることがあるためである。
また、最外層よりも１層以上内層側であれば、できるだけ外層側に近い方が好ましい。これは、最外層に近いほどつぶし強度に有利となるためである。よって、最外層から１層内層側に積層するのが最も良い。
また、上記フープ層は、つぶし強度に有利であるという理由により繊維強化樹脂層の強化繊維をシャフトの軸方向に対して０度±１０度以内の角度で配向させたストレート層の層間に積層されるのが好ましい。
【００２０】
フープ層の厚みは厚い方がつぶし強度も大きくなり好ましいが、厚くすればシャフト重量が大きくなるので０．０１ｍｍ〜０．１３ｍｍが好ましい。さらに、０．０１ｍｍ〜０．０５ｍｍが好ましい。
上記範囲としているのは、上記範囲より小さいとつぶし強度への効果が得にくくなるためである。一方、上記範囲より大きいと積層しにくくなる上に厚くなる分だけ重量増を招くことになるためである。
【００２１】
フープ層に用いる繊維強化樹脂層の強化繊維弾性率は５ｔｏｎ／ｍｍ２〜８０ｔｏｎ／ｍｍ２が好ましく、さらには５ｔｏｎ／ｍｍ２〜３５ｔｏｎ／ｍｍ２が好ましい。
上記範囲としているのは、上記範囲より小さいとつぶし強度への強度効果が小さくなるためである。一方、上記範囲より大きいと成形し難くなるとともに、高弾性になればなるほど座屈しやすいためである。
【００２２】
フープ層に用いる繊維強化樹脂層の樹脂重量％は、１０重量％〜３５重量％が好ましい。
上記範囲としているのは、上記範囲より小さいと成形し難くなるためである。一方、上記範囲より大きいと成形し難くなる上に強度効果も小さくなりやすいためである。
【００２３】
上記（外径／肉厚）≧１４．０となる範囲内に存在するフープ層の重量は、ゴルフクラブシャフトを構成する全繊維強化樹脂の重量の０．１％〜４０％、さらには０．５％〜１０％であることが好ましい。
上記範囲としているのは、上記範囲より少ないとフープ層の積層による充分な効果が得にくいためである。一方、上記範囲より多いと充分な曲げ剛性、曲げ強度及びねじり剛性、ねじり強度を得にくくなるためである。
【００２４】
本発明のゴルフクラブシャフトは、強化繊維に樹脂を含浸させて得られるプリプレグを積層した中空パイプ状の積層体からなることが好ましい。具体的には、上記フープ層と、繊維強化樹脂層の強化繊維をシャフトの軸方向に対して０度±１０度以内の角度で配向させたストレート層、繊維強化樹脂層の強化繊維をシャフトの軸方向に対して±２５度〜±６５度以内の角度で配向させたアングル層を適宜組み合わせて構成することができる。また、要求性能に応じて、プリプレグの形状・厚み・配置位置・積層枚数・巻き回数等を適宜調整することができる。
【００２５】
繊維強化樹脂層に用いられる樹脂としては、熱硬化性樹脂、熱可塑性樹脂等が挙げられ、これらを単独、あるいは組み合わせて用いることができる。強度と剛性の点より熱硬化性樹脂が好ましく、特にエポキシ系樹脂が好ましい。
【００２６】
上記フープ層のプリプレグは１枚としても良いし、２枚以上としても良く、長さや形状等を変更しても良い。また、１枚のフープ層のプリプレグの巻き回数は１回巻きでも良いし、２回巻き以上とすることもできる。
【００２７】
フープ層は、１層又は２層が好ましく、層数はできれば多くない方が良い。複数枚巻きをする場合、段差ができ強度が弱くなる恐れがあるという理由により、１枚のフープ層のプリプレグを２回巻きする構成が最も好ましい。
【００２８】
【発明の実施の形態】
以下、本発明の実施形態を図面を参照して説明する。
図１乃至図２は本発明の第１実施形態のゴルフクラブシャフトを示し、シャフト１は、強化繊維である炭素繊維を樹脂に含浸させたプリプレグの積層体からなり、中空部を有する中空パイプ状である。シャフト１の小径端側にヘッド２が取り付けられ、大径端側にグリップ３が取り付けられている。シャフト１は、ヘッド取付側からグリップ取付側にかけて直線状に拡径したテーパ形状としている。
【００２９】
シャフト１は、全長が１２００ｍｍ、シャフトの全重量が４５ｇであり、シャフトの単位長さ当たりの重量の値が０．３７５ｇ／ｃｍである。シャフト１のヘッド端１ａの外径を９．０ｍｍとし、グリップ端１ｂの外径を１５．０ｍｍとしている。
【００３０】
シャフト１は、シートワインディング製法により作製されており、図２に示すプリプレグ１１〜１６を芯金（図示せず）に、順次、内周側から（プリプレグ１１→１２→…１６）巻き付けて積層した後、ポリエチレンテレフタレート樹脂製等のテープでラッピングしてオーブン中で加熱加圧して樹脂を硬化させて一体的に成形し、その後、芯金を引き抜いて、シャフト１を形成している。これらプリプレグ１１〜１６の強化繊維Ｆ１１〜Ｆ１６はいずれも炭素繊維を用い、マトリクス樹脂としてエポキシ樹脂を用いている。
【００３１】
以下、プリプレグ１１〜１６の積層構成を示す。なお、各プリプレグ１１〜１６は、図中に示すｐｌｙ数で巻き回している。
プリプレグ１１、１２は、強化繊維Ｆ１１、Ｆ１２がシャフト軸線に対してなす繊維角度を各々−４５°、＋４５°（アングル層）とし、シャフト全長に渡る１２００ｍｍ長さとし、プリプレグ厚みを０．４ｍｍとしている。
【００３２】
プリプレグ１３は、強化繊維Ｆ１３がシャフト軸線に対してなす繊維角度を０°（ストレート層）とし、シャフト全長に渡る１２００ｍｍ長さとし、プリプレグ厚みを０．２ｍｍとしている。
【００３３】
プリプレグ１４は、強化繊維Ｆ１４がシャフト軸線に対してなす繊維角度を９０°（フープ層）とし、シャフト軸線方向における長さを３５０ｍｍとし、プリプレグ端とシャフトのグリップ端を一致させグリップ端側に配置し、プリプレグ厚みを０．０８ｍｍとしている。
【００３４】
プリプレグ１５は、強化繊維Ｆ１５がシャフト軸線に対してなす繊維角度を０°（ストレート層）とし、シャフト全長に渡る１２００ｍｍ長さとし、プリプレグ厚みを０．１ｍｍとしている。
【００３５】
プリプレグ１６は、強化繊維Ｆ１６がシャフト軸線に対してなす繊維角度を０°とし、プリプレグ長さを２００ｍｍ、プリプレグ厚みを０．１ｍｍとしている。ヘッド側に配置されヘッド側補強層としている。
【００３６】
上記プリプレグの構成において、グリップ端からの長さが３５０ｍｍの位置におけるフープ層を除いたシャフト外径は１５．１ｍｍ、フープ層を除いたシャフト肉厚は１．０８ｍｍである。よって、グリップ端からの長さが３５０ｍｍの位置において、フープ層を除いたシャフトの外径と、その点におけるフープ層を除いた肉厚との関係（外径／肉厚）は１４．０である。この位置からグリップ端までの範囲は全て、上記（外径／肉厚）の値が１４以上となっている。また、フープ層の重量は、全繊維強化樹脂の重量の２％である。
【００３７】
フープ層のプリプレグ１４は、上記（外径／肉厚）≧１４となる範囲にのみ存在させている。具体的には、フープ層のプリプレグ１４はシャフト全長の約２９％の長さであり、１枚のプリプレグ１４のプリプレグ端とグリップ端を一致させて、最外層から１層内層側に２回巻きで配置されている。
【００３８】
シャフト１のつぶし強度は、シャフトのヘッド端から１００ｍｍの位置が１２０Ｎ、５５０ｍｍの位置が１１０Ｎ、１０００ｍｍの位置が１１５Ｎである。
【００３９】
シャフト１は、上記（外径／肉厚）≧１４．０となる部分の全てにフープ層のプリプレグ１４が存在している。このため、シャフトのつぶし強度を効率良く維持しながら、シャフトのさらなる軽量化を実現することができる。
【００４０】
また、上記実施形態では、フープ層のプリプレグ１４は１枚とし、２回巻きする構成としているが、プリプレグを２枚とし各プリプレグを１回巻きとしても良く、複数枚を連続的に積層しても良いし、他のプリプレグを間に介して積層しても良い。また、３枚以上のプリプレグを用いても良く、巻き回数を２回以上とすることもできる。なお、プリプレグの大きさ・形状等は適宜設定可能であり、複数枚のプリプレグを用いる場合には、各々の形状等を異ならせても良い。
【００４１】
以下、本発明のゴルフクラブシャフトの実施例、比較例について詳述する。
いずれもプリプレグの強化繊維はカーボン繊維を用い、マトリクス樹脂としてエポキシ樹脂を用いた。
バイアス層及びストレート層のプリプレグは、東レ（株）製：８０３５Ｓ−１０（引張弾性率３０ｔｏｎ／ｍｍ２）を用いた。また、フープ層のプリプレグは、東レ（株）製：８０５−３（引張弾性率３０ｔｏｎ／ｍｍ２）を用いた。
【００４２】
（実施例１）
上記第１実施形態と同様のプリプレグの積層構成とした。即ち、上記（外径／肉厚）の値が１４．０以上となる部分にのみフープ層のプリプレグを積層した。
【００４３】
（実施例２）
実施例１に対して、図３に示すように、フープ層のプリプレグ１４’の形状を変更した。また、シャフト軸線方向における長さを３５０ｍｍとし、プリプレグ端とシャフトのグリップ端を一致させグリップ端側に配置した。
グリップ端からの長さが３５０ｍｍの位置（シャフトのヘッド側端から８５０ｍｍの位置）におけるフープ層を除いたシャフト外径は１５．１ｍｍ、フープ層を除いたシャフト肉厚は１．０８ｍｍであった。よって、グリップ端からの長さが３５０ｍｍの位置において、フープ層を除いたシャフトの外径と、その点におけるフープ層を除いた肉厚との関係（外径／肉厚）は１４．０（１４．０以上）であった。その他は、実施例１と同様とした。
【００４４】
（比較例１）
フープ層のプリプレグの長さを３５０ｍｍから、１２００ｍｍに変更しフープ層のプリプレグをシャフトの全長に渡って積層した。その他は、実施例１と同様とした。
【００４５】
（比較例２）
フープ層のプリプレグ１４を積層しなかった。その他は、実施例１と同様とした。
【００４６】
（比較例３）
上記（外径／肉厚）の値が６．８以上となる部分の全てにフープ層のプリプレグを積層し、フープ層のプリプレグの長さを８００ｍｍとした。その他は、実施例１と同様とした。
【００４７】
下記の表１に、フープ層以外のプリプレグを積層した状態でのシャフト内径、シャフト外径、シャフト肉厚、及び上記（外径／肉厚）の値を、シャフト長さ１００ｍｍ毎に示す。
【００４８】
【表１】
2004057673.tif 000003
【００４９】
具体的には、シャフト長さに応じたフープ層の積層状況を下記の表２に示す。フープ層が存在している場合は「○」、存在していない場合は「×」とした。
【００５０】
【表２】
2004057673.tif 000004
【００５１】
上記実施例及び比較例のゴルフクラブシャフトについて、後述する方法により、つぶし強度の測定、曲げ強度の測定、シャフトの耐久性、実打テストの評価を行った。フープ層を除いたシャフトの外径と、その点でのフープ層を除いたシャフトの肉厚との関係（外径／肉厚）と共に、評価結果を表３に示す。
【００５２】
【表３】
2004057673.tif 000005
【００５３】
（つぶし強度の測定）
ヘッド側から１００ｍｍ、５５０ｍｍ、１０００ｍｍの位置、及び上記（外径／肉厚）が１３．０、１４．０、２０．０、３０．０の各点で測定した。
上記各位置が中心になるように１０ｍｍ幅にて輪切りにしたシャフト片の圧縮破壊強度を測定した。即ち、荷重をかけ、破壊したときの荷重を読み取った。なお、各点でのつぶし強度は１００Ｎ以上が好ましい。
【００５４】
（曲げ強度の測定）
ヘッド側から１００ｍｍ、１０００ｍｍの位置で測定した。
測定位置から両端側へ各１００ｍｍの点を支点とし、上記各測定点に荷重を加え、シャフトが破壊したときの荷重を読み取った。
なお、各点での曲げ強度は８００Ｎ以上が好ましい。
【００５５】
（シャフトの耐久性評価）
スイングマシンを用いて行った。ヘッドスピード４８ｍ／ｓ、打点はフェースセンターで行った。最大５０００発打球し、シャフトが折れれば終了した。
【００５６】
（実打テスト）
各シャフトにヘッド及びグリップを取り付け、実打テストを行った。
ゴルファー１０名により、フィーリングテスト（打撃時の打ち易さ）を行った。フィーリングが最も良いと感じたものを「◎」、フィーリングが良いと感じたものを「Ｏ」、フィーリングがあまり良くないと感じたものを「△」、フィーリングが悪いと感じたものを「×」として、上記４段階で評価し、最も多い評価を採用した。
【００５７】
表３に示すように、実施例１は、規定範囲内にフープ層が存在しているため、４５ｇと非常に軽量であり、各測定点におけるつぶし強度の値がいずれも良好である上に、シャフトの耐久性にも優れていた。また、シャフト全体としてのバランスが良いため、実打テストの結果も良好であり、曲げ強度の値も良好であった。
【００５８】
一方、比較例１は、つぶし強度、曲げ強度、シャフトの耐久性は良好であるが、シャフトの先端側に、余分なフープ層が配置されているため、打ち難いシャフトであり実打テストの結果が良くなかった。
即ち、実施例１は、シャフトとして必要な強度や耐久性を有している上に、比較例１よりも打ちやすいシャフトであると共に、より軽量化を実現していることが確認できた。
【００５９】
また、実施例２は、実施例１と同様に非常に軽量であり、各測定点におけるつぶし強度の値がいずれも良好である上に、シャフトの耐久性にも優れていた。また、シャフト全体としてのバランスが良いため、実打テストの結果も良好であり、曲げ強度の値も良好であった。
比較例２は、フープ層が全く存在していないため、１０００ｍｍ点でのつぶし強度が低い上に、シャフトの耐久性も良くなかった。比較例３は、充分な強度は有しているものの、上記（外径／肉厚）の値が６．８以上となる部分の全てにフープ層を存在させたため、余分なフープ層が配置されることとなり、実打テストの結果が良くない上に、実施例１、２に比べて重量増を招く結果となった。
【００６０】
【発明の効果】
以上の説明より明らかなように、本発明によれば、フープ層を除いたシャフトの外径とシャフトの肉厚との関係が（外径／肉厚）≧１４．０となる範囲内にのみフープ層を存在させているため、シャフトに必要なつぶし強度や耐久性を効率良く維持することができると共に、シャフトのさらなる軽量化を実現することができる。
【００６１】
また、シャフトの軽量化を実現できた分だけ、シャフトの他の部分の補強をすることもでき、軽量性を維持しながら、種々の補強等により曲げ強度や剛性等の他の性能を高めることもできる。
【００６２】
さらに、比較的つぶし強度が高い箇所には、余分なフープ層を存在させることがないため、シャフト全体としてのつぶし強度のバランスを非常に良好なものとすることができると共に、シャフトの重量バランスも良好となり、その結果、シャフトのスイングバランスも向上することができる。
【図面の簡単な説明】
【図１】本発明のゴルフクラブシャフトを用いたゴルフクラブの概略図である。
【図２】第１実施形態のゴルフクラブシャフトに用いるプリプレグの積層構成を示す図である。
【図３】実施例２のゴルフクラブシャフトに用いるフープ層のプリプレグを示す図である。
【符号の説明】
１　シャフト
２　ヘッド
３　グリップ
１１〜１６プリプレグ
【図１】
2004057673.tif 000006
【図２】
2004057673.tif 000007
【図３】
2004057673.tif 000008